МОДИФИЦИРОВАННЫЕ КОМПОЗИЦИИ СВЯЗУЮЩИХ ВЕЩЕСТВ

1. Полимерная композиция на основе альдегида, содержащая один или несколько восстанавливающих сахаров, предпочтительно выбранных из группы, состоящей из глюкозы, маннозы, гликолевого альдегида, глицеральдегида, эритрозы, треозы, рибозы, арабинозы, ксилозы, ликсозы, аллозы, альтрозы, гулозы, идозы, галактозы, талозы, дигидроксиацетона, эритрулозы, рибулозы, ксилулозы, фруктозы, псикозы, сорбозы, тагатозы, седогуптулозы, глюкогептозы, манногептозы, манногептулозы, талогептулозы, аллогептулозы, альдозы, кетозы или их сочетаний, или восстанавливающий сахар в виде углеводного сырья с объемными свойствами восстанавливающего сахара и значением декстрозного эквивалента (DE) по меньшей мере 15, предпочтительно - по меньшей мере 25, более предпочтительно - по меньшей мере 50, еще более предпочтительно - по меньшей мере 75 и наиболее предпочтительно - свыше 90 и, необязательно, цианамид.
2. Полимерная композиция на основе альдегида по п. 1, отличающаяся тем, что полимер на основе альдегида получают путем реакции одного или нескольких гидроксильных ароматических и/или одного или нескольких аминофункциональных соединений (I) с одним или несколькими альдегидными функциональными соединениями (II), и тем, что соединения восстанавливающих сахаров (III) и, необязательно, цианамид (IV) добавляют до или во время указанной реакции и/или после указанной реакции.
3. Полимерная композиция на основе альдегида по п. 2, отличающаяся тем, что гидроксильные ароматические или
аминофункциональные соединения (I) выбирают из группы, состоящей из фенола, резорцина, крезола, флороглюцина, меламина, мочевины, тиомочевины, дициандиамида и замещенных и/или функционализированных фенолов.
4. Полимерная композиция на основе альдегида по п. 1, отличающаяся тем, что альдегидные соединения (II) выбирают из группы C1-C10 альдегидов, С2-С10 диальдегидов или их сочетаний, предпочтительно из группы, состоящей из формальдегида, параформальдегида, триоксана, гексаметилентетрамина, глиоксаля, глутаральдегида или их сочетаний.
5. Полимерная композиция на основе альдегида по п. 1, отличающаяся тем, что цианамид (соединение IV) является дициандиамидом.
6. Полимерная композиция на основе альдегида по п. 1, отверждаемая способом отверждения, выбираемым из группы, включающей термоотверждение, отверждение с использованием отвердителя или отверждение под действием излучения.
7. Полимерная композиция на основе альдегида по п. 1, отличающаяся тем, что полимер на основе альдегида является полимером, который выбирают из группы, состоящей из фенолформальдегидного полимера (PF), фенолмочевиноформальдегидного полимера (PUF), мочевиноформальдегидного полимера (UF), меламиноформальдегидного полимера (MF), меламинмочевиноформальдегидного полимера (MUF), меламинфенолоформальдегидного полимера (MPF) и меламинмочевинофенолформальдегидного полимера (MUPF), резорцинформальдегидного полимера (RF),
резорцинмочевиноформальдегидного полимера (RUF), меламинмочевинорезорцинформальдегидного полимера (MURF), резорцинмеламинформальдегидного полимера (RMF), резорцинфенолформальдегидного полимера (RPF), резорцинфенолмочевиноформальдегидного полимера (RPUF) или полимеров на основе замещенных и/или функционализированных фенолов.
8. Полимерная композиция на основе альдегида по п. 2, отличающаяся тем, что соединение I представляет собой фенол, соединение II - формальдегид, а молярное отношение формальдегида к фенолу (F:P) составляет от 0,5:1 до 6,0:1, предпочтительно - от 1,0:1 до 5,5:1, более предпочтительно - от 1,1:1 до 5,0:1, более предпочтительно - от 1,3:1 до 4,0:1 и наиболее предпочтительно - от 1,5:1 до 4,0:1.
9. Полимерная композиция на основе альдегида по п. 8, отличающаяся тем, что полимер также содержит 1-50 мас.% аминосоединения, предпочтительно мочевины, где все мас.% указаны на основе конечной полимерной композиции.
10. Полимерная композиция на основе альдегида по п. 2, отличающаяся тем, что соединение I представляет собой аминосоединение, соединение II - формальдегид, а молярное отношение формальдегида к аминосоединению (F:(NH2)2) составляет от 0,5:1 до 3,5:1, предпочтительно - от 0,8:1 до 2,5:1 и наиболее предпочтительно - от 1,0:1 до 2,2:1.
11. Полимерная композиция на основе альдегида по п. 10, отличающаяся тем, что соединение I представляет собой меламин, соединение II - формальдегид, а молярное отношение формальдегида
к меламину (F:M) составляет от 1,1:1 до 6,0:1, предпочтительно - от 1,2:1 до 4,0:1 и наиболее предпочтительно - от 1,25:1 до 2,5:1.
12. Полимерная композиция на основе альдегида по п. 1, отличающаяся тем, что количество соединений восстанавливающих сахаров III со значением декстрозного эквивалента (DE) по меньшей мере 15, предпочтительно - по меньшей мере 25, более предпочтительно - по меньшей мере 50, еще более предпочтительно - по меньшей мере 75 и наиболее предпочтительно - свыше 90 составляет от 0,1 до 40 мас.%, предпочтительно - от 0,5 до 30 мас.%, более предпочтительно - от 0,5 до 25 мас.%, наиболее предпочтительно - от 1,0 до 20 мас.% (мас.% от конечной полимерной композиции).
13. Полимерная композиция на основе альдегида по п. 5, отличающаяся тем, что количество дицианамида (соединение IV) составляет от 0,1 до 20 мас.%, предпочтительно - от 0,2 до 16 мас.% и наиболее предпочтительно - от 0,5 до 12 мас.% (мас.% от конечной полимерной композиции).
14. Способ производства полимерной композиции по п. 1, включающий этапы получения полимера на основе альдегида путем реакции одного или нескольких гидроксильных ароматических и/или одного или нескольких аминофункциональных соединений (I) с одним или несколькими альдегидными функциональными соединениями (II), и отличающийся тем, что соединения восстанавливающих сахаров (III) и, необязательно, цианамид (IV) добавляют до или во время указанной реакции и/или после указанной реакции.
15. Способ по п. 14, отличающийся тем, что III добавляют
только до и/или во время реакции I и II, или отличающийся тем, что III добавляют до и/или во время реакции, а также после реакции, или отличающийся тем, что III добавляют до и/или во время реакции, а IV добавляют после реакции, необязательно с III.
16. Способ по п. 14, отличающийся тем, что III добавляют только после реакции I и II, и, необязательно, с добавлением IV.
17. Проклеивающая композиция для использования в областях применения минеральной ваты, включающая
a) 1-40 мас.% описанного в п. 1 полимера на основе альдегида, отличающаяся тем, что полимер представляет собой фенолформальдегидный полимер (PF) или фенолмочевиноформальдегидный полимер (PUF),
b) 60-99 мас.% воды (мас.% от общей массы композиции),
c) латентный катализатор отверждения, предпочтительно соль аммония, более предпочтительно - сернокислый аммоний,
d) необязательно - мочевину для увеличения размеров,
e) необязательно - вещества, способствующие адгезии волокон, предпочтительно - силаны,
f) необязательно - вещество, улучшающее растворимость, предпочтительно аммиак, и/или
g) необязательно - модификаторы вязкости раствора, стабилизаторы, силиконовое масло или дустовое масло.
18. Проклеивающая композиция для использования в применениях, связанных с насыщением или пропиткой, включающая
a) 1-70 мас.% описанного в п. 1 полимера на основе альдегида, отличающаяся тем, что полимер представляет собой PF,
PUF, MPF, UF, MF, MUF или MUPF,
b) 30-99 мас.% воды (мас.% от общей массы композиции),
c) необязательно - 0,1-30 мас.% смешиваемых с водой растворителей, предпочтительно из группы алифатических одно- и многоатомных спиртов с 1-5 атомами углерода, более предпочтительно - метанола,
d) необязательно - 0,1-50 мас.% мочевиноформальдегидного, меламиноформальдегидного или меламинмочевиноформальдегидного полимера,
e) необязательно - 0,1-20 мас.% улучшающих гибкость веществ, предпочтительно из группы моно-, ди- и полигидроксильных соединений, содержащих 1-10 атомов углерода, более предпочтительно - моно-, ди- и полиэтиленгликолей,
f) необязательно - латентный или нелатентный катализатор отверждения, предпочтительно - кислое органическое или неорганическое соединение, более предпочтительно - соль амина и сильной кислоты,
g) необязательно - мочевину для увеличения размеров,
h) необязательно - смачивающие вещества,
i) необязательно - средства высвобождения и/или,
j) необязательно - модификаторы вязкости раствора, стабилизаторы, силиконовое масло или дустовое масло.
19. Отверждаемая водная композиция для использования в областях применения, связанных с панелями и деревоматериалами, включающая
a) 1-70 мас.% описанного в п. 1 полимера на основе альдегида, отличающаяся тем, что полимер представляет собой UF,
MF, MUF, PF или MUPF,
b) 30-99 мас.% воды (мас.% от общей массы композиции),
c) необязательно - мочевиноформальдегидный, меламинформальдегидный, меламинмочевиноформальдегидный полимер, меламинмочевинофенолформальдегидный полимер или фенолформальдегидный полимер
d) необязательно - катализатор, предпочтительно гидроксид натрия,
e) необязательно - мочевину для увеличения размеров и/или
f) необязательно - модификаторы вязкости раствора, стабилизаторы, буферные вещества.
20. Использование восстанавливающих сахаров для снижения выделений формальдегида из отверждаемой полимерной композиции на основе альдегида непосредственно перед производством продуктов из минеральной ваты (стекловолокна и минерального волокна), деревянных панелей, фанеры, изделий из материалов с покрытием и/или пропиткой.
21. Использование полимерной композиции на основе альдегида по п. 1 для изготовления продуктов из минеральной ваты (стекловолокна и минерального волокна), деревянных панелей, фанеры, материалов с покрытием и/или пропиткой.